【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
（ａ）第１の式（Ｗ１−ｘＭｘＸｙ）ｎを含む組成物であって、
式中、
Ｗはタングステン（Ｗ）であり、
Ｘはホウ素（Ｂ）、ベリリウム（Ｂｅ）及びケイ素（Ｓｉ）の１種であり、
Ｍはチタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、ジルコニウム（Ｚｒ）、ニオブ（Ｎｂ）、モリブデン（Ｍｏ）、ルテニウム（Ｒｕ）、ハフニウム（Ｈｆ）、タンタル（Ｔａ）、レニウム（Ｒｅ）、オスミウム（Ｏｓ）、イリジウム（Ｉｒ）、リチウム（Ｌｉ）、スカンジウム（Ｓｃ）、イットリウム（Ｙ）及びアルミニウム（Ａｌ）の少なくとも１種であり、
ｘは０．００１〜０．９９９であり、
ｙは少なくとも４．０であり、
ｎは０．００１〜０．９９９である
前記組成物と、
（ｂ）第２の式Ｔｑを含む組成物であって、
式中、
Ｔは、元素の周期表の第４、５、６、７、８、９、１０、１１、１２、１３、または１４族遷移金属元素を含む少なくとも１種の元素であり、
Ｔは、任意選択で、元素の周期表の第４、５、６、７、８、９、１０、１１、１２、１３、または１４族遷移金属元素の組み合わせである合金を含んでいてもよく、
ｑは０．００１〜０．９９９である
前記組成物と
の２種の組成物を含み、
ｑとｎとの和が１である複合材料。
【請求項２】
ＸがＢ、Ｂｅ、Ｓｉである、請求項１に記載の複合材料。
【請求項３】
ＭがＲｅ、Ｔａ、Ｍｎ、Ｃｒ、Ｈｆ、Ｔａ、Ｚｒ、及びＹの少なくとも１種を含む、請求項１〜２のいずれか１項に記載の複合材料。
【請求項４】
ＭがＴｉ、Ｖ、Ｃｒ、Ｍｎ、Ｆｅ、Ｃｏ、Ｎｉ、Ｃｕ、Ｚｎ、Ｚｒ、Ｎｂ、Ｍｏ、Ｒｕ、Ｈｆ、Ｔａ、Ｒｅ、Ｏｓ、Ｉｒ、Ｌｉ、Ｓｃ、Ｙ、及びＡｌから選択される２種以上の元素を含む、請求項１〜２のいずれか１項に記載の複合材料。
【請求項５】
ＭがＲｅ、Ｔａ、Ｍｎ、Ｃｒ、Ｈｆ、Ｔａ、Ｚｒ、Ｙ、Ｔａ、及びＭｎ、またはＴａ及びＣｒから選択される、請求項１〜２のいずれか１項に記載の複合材料。
【請求項６】
ｘが０．００１〜０．７、０．００１〜０．４、または０．００１〜０．２である、請求項１に記載の複合材料。
【請求項７】
ｙが少なくとも４である、請求項１に記載の複合材料。
【請求項８】
ＸがＢであり、ＭがＲｅ、Ｔａ，Ｍｎ，またはＣｒであり、ｘが少なくとも０．００１及び０．６未満である、請求項１に記載の複合材料。
【請求項９】
ｘが約０．０２または約０．０４である、請求項８に記載の複合材料。
【請求項１０】
ＸがＢであり、ＭがＴａ及びＭｎ、または、Ｔａ及びＣｒを含み、ｙが少なくとも４であり、ｘが少なくとも０．００１及び０．４未満、または、ｘが少なくとも０．００１及び０．２未満である、請求項１に記載の複合材料。
【請求項１１】
Ｗ０．９４Ｔａ０．０２Ｍｎ０．０４Ｂ４を含む、請求項１０に記載の複合材料。
【請求項１２】
Ｗ０．９４Ｔａ０．０２Ｃｒ０．０５Ｂ４を含む、請求項１０に記載の複合材料。
【請求項１３】
Ｔが、２種以上の、３種以上の、４種以上の、５種以上の、もしくは６種以上の、元素の周期表の第４、５、６、７、８、９、１０、１１、１２、１３、または１４族元素を含む合金である、請求項１〜１２のいずれか１項に記載の複合材料。
【請求項１４】
Ｔが、Ｃｕ、Ｎｉ、Ｃｏ、Ｆｅ、Ｓｉ、Ａｌ、Ｗ、Ｓｎ、Ｔａ及びＴｉ、またはそれらの任意の組み合わせから選択される少なくとも１種の元素を含む合金である、請求項１〜１２のいずれか１項に記載の複合材料。
【請求項１５】
Ｔが、約４０ｗｔ％〜約６０ｗｔ％のＣｕ、約１０ｗｔ％〜約２０ｗｔ％のＣｏ、０ｗｔ％〜約７ｗｔ％のＳｎ、約５ｗｔ％〜約１５ｗｔ％のＮｉ、及び約１０ｗｔ％〜約２０ｗｔ％のＷを含む合金である、請求項１〜１４のいずれか１項に記載の複合材料。
【請求項１６】
Ｔが、約５０ｗｔ％のＣｕ、約２０ｗｔ％のＣｏ、約５ｗｔ％のＳｎ、約１０ｗｔ％のＮｉ、及び約１５ｗｔ％のＷを含む合金である、請求項１〜１５のいずれか１項に記載の複合材料。
【請求項１７】
ｑが０．０１〜０．７、０．１〜０．３、または０．７〜０．８である、または、ｑが約０．０５、０．１、０．１５、０．２、０．２５、０．３、０．３５、０．４、０．４５、または０．５である、請求項１〜１６のいずれか１項に記載の複合材料。
【請求項１８】
ｎが０．０１〜０．５である、または、ｑが約０．０５、０．１、０．１５、０．２、０．２５、０．３、０．３５、０．４、０．４５、または０．５である、請求項１〜１７のいずれか１項に記載の複合材料。
【請求項１９】
前記第１の組成物と第２の組成物とを混合し、荷重下で圧縮して未熱処理ペレットを製造し、次いで前記ペレットを高温真空炉中で暫時焼結させて、十分に緻密化された四ホウ化タングステン（ＷＢ４）の結合材との複合材を製造する、請求項１に記載の複合材料の製造方法。
【請求項２０】
前記第１の組成物と第２の組成物とを、ｉ）混合し、及びグラファイトダイ中に充填して油圧圧密化し、ｉｉ）次いでスパークプラズマ焼結炉（ＳＰＳ）、高温高圧炉（ＨＴＨＰ）または熱間静水圧圧縮機（ＨＩＰ）に装填し、十分に緻密化された四ホウ化タングステン（ＷＢ４）の結合材との複合材を製造する、請求項１に記載の複合材料の製造方法。
【請求項２１】
少なくとも硬質材料の表面である、切削もしくは研磨用の表面または本体を備える工具であって、前記硬質材料が、
（ａ）第１の式（Ｗ１−ｘＭｘＸｙ）ｎの組成物であり、
式中、
Ｗはタングステン（Ｗ）であり、
Ｘはホウ素（Ｂ）、ベリリウム（Ｂｅ）、及びケイ素（Ｓｉ）の１種であり、
Ｍはチタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、ジルコニウム（Ｚｒ）、ニオブ（Ｎｂ）、モリブデン（Ｍｏ）、ルテニウム（Ｒｕ）、ハフニウム（Ｈｆ）、タンタル（Ｔａ）、レニウム（Ｒｅ）、オスミウム（Ｏｓ）、イリジウム（Ｉｒ）、リチウム（Ｌｉ）、スカンジウム（Ｓｃ）、イットリウム（Ｙ）、及びアルミニウム（Ａｌ）の少なくとも１種であり、
ｘは０．００１〜０．９９９であり、
ｙは少なくとも２．０であり、
ｎは０．００１〜０．９９９である
前記組成物と、
（ｂ）第２の式Ｔｑの組成物であり、
式中、
Ｔは、元素の周期表の第４、５、６、７、８、９、１０、１１、１２、１３、または１４族遷移金属元素を含む少なくとも１種の元素であり、
Ｔは、任意選択で、元素の周期表の第４、５、６、７、８、９、１０、１１、１２、１３、または１４族遷移金属元素の組み合わせである合金を含んでいてもよく、
ｑは０．００１〜０．９９９である
前記組成物と
の２種の組成物を含み、
ｑとｎとの和が１である前記工具。
【請求項２２】
ＭがＲｅ、Ｔａ、Ｍｎ、Ｃｒ、Ｔａ及びＭｎ、またはＴａ及びＣｒの１種である、請求項２１に記載の工具。
【請求項２３】
Ｔが鉄（Ｆｅ）、コバルト（Ｃｏ）またはニッケル（Ｎｉ）を含む少なくとも１種の元素を含む、請求項２１に記載の工具。
【請求項２４】
ＴがＣｏ、Ｆｅ、Ｎｉ、またはＳｎを含む合金である、請求項２１〜２３のいずれか１項に記載の工具。
【請求項２５】
前記第２の組成物の重量％範囲が０．０１〜０．５または０．１〜０．５である、請求項２１〜２４のいずれか１項に記載の工具。
【請求項２６】
（ａ）第１の式（Ｗ１−ｘＭｘＸｙ）ｎを含む組成物であって、
式中、
Ｗはタングステン（Ｗ）であり、
Ｘはホウ素（Ｂ）、ベリリウム（Ｂｅ）、及びケイ素（Ｓｉ）の１種であり、
Ｍはチタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、ジルコニウム（Ｚｒ）、ニオブ（Ｎｂ）、モリブデン（Ｍｏ）、ルテニウム（Ｒｕ）、ハフニウム（Ｈｆ）、タンタル（Ｔａ）、レニウム（Ｒｅ）、オスミウム（Ｏｓ）、イリジウム（Ｉｒ）、リチウム（Ｌｉ）、スカンジウム（Ｓｃ）、イットリウム（Ｙ）、及びアルミニウム（Ａｌ）の少なくとも１種であり、
ｘは０．００１〜０．９９９であり、
ｙは少なくとも２．０であり、
ｎは０．００１〜０．９９９である
前記組成物と、
（ｂ）第２の式（Ｍ'Ｘ'）ｑ、（Ｍ'Ｘ'２）ｑ、（Ｍ'Ｘ'４）ｑ、（Ｍ'Ｘ'６）ｑ、もしくは（Ｍ'Ｘ'１２）ｑ、またはそれらの組み合わせを含む組成物であって、
式中、
Ｘ'はＢ、Ｂｅ、及びＳｉの１種であり、
Ｍ'はＨｆ、Ｚｒ、及びＹの少なくとも１種であり、
ｑは０．００１〜０．９９９である
前記組成物と
の２種の組成物を含み、
ｑとｎとの和が１であり、
前記第２の組成物（ｂ）が、前記第１の組成物のエッジ部を部分的にまたは全体的に取り囲み、保護被覆として作用する複合材料。
【請求項２７】
ＭがＲｅ、Ｔａ、Ｍｎ、Ｃｒ、Ｈｆ、Ｚｒ、Ｙ、Ｔａ及びＭｎ、またはＴａ及びＣｒの１種である、請求項２６に記載の複合材料。
【請求項２８】
少なくとも硬質材料の表面である、切削もしくは研磨用の表面または本体を備える工具であって、前記硬質材料が、
（ａ）第１の式（Ｗ１−ｘＭｘＸｙ）ｎを含む組成物であり、
式中、
Ｗはタングステン（Ｗ）であり、
Ｘは、ホウ素（Ｂ）、ベリリウム（Ｂｅ）、及びケイ素（Ｓｉ）の１種であり、
Ｍはチタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、ジルコニウム（Ｚｒ）、ニオブ（Ｎｂ）、モリブデン（Ｍｏ）、ルテニウム（Ｒｕ）、ハフニウム（Ｈｆ）、タンタル（Ｔａ）、レニウム（Ｒｅ）、オスミウム（Ｏｓ）、イリジウム（Ｉｒ）、リチウム（Ｌｉ）、スカンジウム（Ｓｃ）、イットリウム（Ｙ）、及びアルミニウム（Ａｌ）の少なくとも１種であり、
ｘは０．００１〜０．９９９であり、
ｙは少なくとも２．０であり、
ｎは０．００１〜０．９９９である
前記組成物と、
（ｂ）第２の式（Ｍ'Ｘ'）ｑ、（Ｍ'Ｘ'２）ｑ、（Ｍ'Ｘ'４）ｑ、（Ｍ'Ｘ'６）ｑ、もしくは（Ｍ'Ｘ'１２）ｑ、またはそれらの組み合わせを含む組成物であり、
式中、
Ｘ'はＢ、Ｂｅ、及びＳｉの１種であり、
Ｍ'はＨｆ、Ｚｒ、及びＹの少なくとも１種であり、
ｑは０．００１〜０．９９９である
前記組成物と
の２種の組成物を含み、
ｑとｎとの和が１であり、
前記第２の組成物（ｂ）が、前記第１の組成物のエッジ部を部分的にまたは全体的に取り囲み、保護被覆として作用する前記工具。
【請求項２９】
ＭがＲｅ、Ｔａ、Ｍｎ、Ｃｒ、Ｈｆ、Ｚｒ、Ｙ、Ｔａ及びＭｎ、またはＴａ及びＣｒの１種である、請求項２８に記載の工具。
【請求項３０】
ＸがＢであり、ＭがＲｅ、Ｔａ、Ｍｎ、Ｃｒ、Ｔａ及びＭｎ、またはＴａ及びＣｒの１種である、請求項２８に記載の工具。